(57)【特許請求の範囲】
【請求項１】
スーパーツィスト液晶ディスプレイであって、
−フレームとともに、セルを形成している２枚の面平行の外側基板、
−このセル中に存在する正の誘電異方性を有するネマティック液晶混合物、
−上記外側基板の内側上に積重されている配向層を備えた電極層、
−上記外側基板の表面の分子の長軸と外側基板との間の約１度〜３０度のピッチ角、および１００〜６００°の値を有する配向層から配向層までのセル内の液晶混合物のツィスト角、
を有し、上記ネマティック液晶混合物が、
ａ）＋１．５より大きい誘電異方性を有する化合物の１種または２種以上を含有する液晶成分Ａを３０〜９０重量％含有し、
ｂ）−１．５〜＋１．５の誘電異方性を有する成分の１種または２種以上を含有する液晶成分Ｂを１０〜６５重量％含有し、
ｃ）−１．５以下の誘電異方性を有する化合物の１種または２種以上を含有する液晶成分Ｃを０〜２０重量％含有し、およびまた
ｄ）層厚さ（面平行外側基板の隔たり）とカイラルネマティック液晶混合物のナチュラルピッチとの比が約０．２〜１．３であるような量の光学活性成分Ｄを含有し、かつまた当該ネマティック液晶混合物が少なくとも６０℃のネマティック相範囲、３５ｍＰａ．ｓよりも大きくない粘度および少なくとも＋１の誘電異方性を有する（これらの化合物の誘電異方性および当該ネマティック液晶混合物に関連するパラメーターは２０℃の温度に基づくものである）、スーパーツィスト液晶ディスプレイにおいて、
上記成分Ｂは、式Ｉ１および（または）Ｉ２：
0003674709.tif 000341
各式中、Ｒ3およびＲ4はそれぞれ独立して、Ｃ原子１〜８個を有するアルキルである；
で表される化合物の少なくとも１種を含有しており、かつまた
上記成分Ａは、式II１およびIII：
0003674709.tif 000342
各式中、
Ｒは、１２個までのＣ原子を有するアルキル、アルコキシ、オキサアルキル、アルケニルまたはアルケニルオキシであり、Ｒ1はＣ原子１〜８個を有するアルコキシであり、
0003674709.tif 000343
Ｌ1〜Ｌ6はそれぞれ独立して、ＨまたはＦであり、
Ｚ1は、−ＣＯＯ−、−ＣＨ2ＣＨ2−または単結合であり、
Ｚ2は、−ＣＯＯ−、−ＣＨ2ＣＨ2−、
0003674709.tif 000344
または単結合であり、
Ｑは、ＣＦ2、ＯＣＦ2、ＣＦＨ、ＯＣＦＨまたは単結合であり、
Ｙは、ＦまたはＣｌであり、
ｍは、１または２であり、そして
ｎは、０または１である、
で表される化合物のそれぞれを少なくとも１種以上ずつ含有している、
ことを特徴とするスーパーツィスト液晶ディスプレイ。
【請求項２】
成分Ｂが、式Ｉ２で表される化合物の少なくとも１種を含有する、請求項１に記載のディスプレイ。
【請求項３】
上記成分Ａが、式IIａ〜IIｄおよび式IIIａ〜IIIｆならびに式III１：
0003674709.tif 000345
0003674709.tif 000346
各式中、Ｒ、Ｌ１、Ｌ３およびＱは前記意味を有し、
Ｒ2は８個までのＣ原子を有するオキサアルキルまたはアルケニルである、
から選択される化合物の少なくとも１種を含有することを特徴とする、請求項１または２に記載のディスプレイ。
【請求項４】
上記成分Ｂが、式IV〜Ｖ：
0003674709.tif 000347
式中、Ｒ5およびＲ6はＲに係わる前記意味を有し、そして
0003674709.tif 000348
およびＬ1は式IIまたはIIIに係わる前記意味を有し、
Ｚ3は−ＣＯＯ−、−ＣＨ2ＣＨ2−、
0003674709.tif 000349
または単結合であり、
ｒは１、２または３であり、そして
Ｚ4は−ＣＯＯ−または単結合である、
からなる群から選択される化合物の１種または２種以上を含有することを特徴とする、請求項１〜３の少なくとも１項に記載のディスプレイ。
【請求項５】
上記成分Ｂが、式Ｉ１ａ：
0003674709.tif 000350
式中、ｏおよびｐはそれぞれ、０〜７の整数であり、そしてｏ＋ｐの合計は１〜７の整数である、
で表わされる化合物の１種または２種以上を含有することを特徴とする、請求項１〜４の少なくとも１項に記載のディスプレイ。
【請求項６】
上記成分Ｂが、式Ｉ２ａ：
0003674709.tif 000351
式中、ｑおよびｖはそれぞれ、０〜７の整数、特に０〜３の整数であり、そしてｑ＋ｖの合計は０〜７の整数、特に０〜３の整数である、
で表わされる化合物の１種または２種以上を含有することを特徴とする、請求項１〜５の少なくとも１項に記載のディスプレイ。
【請求項７】
上記成分Ｂが、式Ｘ〜XII：
0003674709.tif 000352
各式中、Ｒ9およびＲ10は、Ｒに係わる前記意味を有する、
からなる群から選択される化合物の１種または２種以上を含有することを特徴とする、請求項１〜６の少なくとも１項に記載のディスプレイ。
【請求項８】
上記成分Ａが、式Ｔ１ｂ：
0003674709.tif 000353
ｎは１〜１５の整数であり、
Ｌ3〜L6はそれぞれ相互に独立して、ＨまたはＦであり、そして
ＸはＦ、ＣｌまたはＯＣＦ3である、
で表わされる化合物の１種または２種以上を含有することを特徴とする、請求項１〜７の少なくとも１項に記載のディスプレイ。
【請求項９】
上記ネマティック混合物が、
５〜２５％の式Ｉ１で表わされる化合物の１種または２種以上；
２０〜３５％の式Ｘ、XI、XIIおよびＴ１ｂから選択される化合物の２種または３種以上；および
１０〜３０％の式IIａで表わされる化合物の２種または３種以上；
を含有することを特徴とする、請求項７または８に記載のディスプレイ。
【請求項１０】
請求項１〜９のいずれか１項に定義されている組成を有する液晶混合物。
【請求項１１】
式Ｉ１、Ｉ２、II１およびIII１：
0003674709.tif 000354
各式中、Ｒ1、Ｒ2、Ｒ3およびＲ4は前記意味を有する、
で表される化合物のそれぞれを少なくとも１種以上ずつ含有する液晶化合物のＳＴＮ−ディスプレイのスイッチング時間および（または）電気光学急峻性の改善における使用。
【発明の詳細な説明】
本発明は、格別に短いスイッチング時間ならびに良好な急峻性および角度依存性を有するスーパーツィスト液晶ディスプレイ（ＳＴＮディスプレイ）およびこのディスプレイに使用される新規ネマティック液晶混合物に関する。
理論としてのＳＴＮディスプレイは、例えばEP0,131,216B1；DE3,423,993A1；EP0,098,070A2；M. SchadtおよびF. Leenhoutsによる17th；液晶に係わるフライブルク会議（Freiburg conference on liquid crystals)(8-10.04.87)；K. Kawasaki等によるSID87 Digest391(20.6)；M. SchadtおよびF. LeenhoutsによるSID87 Digest372(20.1)；K. Katoh等によるJapanese Journal of Applied Physics, Vol. 26, No. 11, L1784〜L1786(1987)；F. Leenhouts等によるAppl. Phys. Lett., 50(21), 1468(1987)；H. A. van SprangおよびH. G. KoopmanによるJ. Appl. Phys., 62(5), 1734(1987)；T. J. SchefferおよびJ. NehringによるAppl. Phys. Lett., 45(10), 1021(1984)；M. SchadtおよびF. LeenhoutsによるAppl. Phys. Lett., 50(5), 236(1987）およびE. P. RaynesによるMol. Cryst. Liq. Cryst. Letters, Vol. 4(1), １〜８頁(1986)から知られている。本明細書において、ＳＦＡの用語は、160°〜720°のチルト角値を有する比較的大きいツィスト角を有する表示素子の全部を包含するものとし、このような表示素子には、例えばWaters等の表示素子（C. M. Waters等によるProc. Soc. Inf. Disp. (New York)(1985)(3rd Intern. Display Conference, Kobe, Japan))、STN-LCDs(DEOS3,503,259)；SBE-LCDs(T. J. SchefferおよびJ. NehringによるAppl. Phys. Lett., 45(1984),1021)；OMI-LCDs(M. SchadtおよびF. LeenhoutsによるAppl. Phys. Lett., 50(1987), 236)；DST-LCDs(EPOS0,246,842）またはBW-STN-LCDs(K. Kawasaki等によるSID87 Digest391(20.6))がある。
標準型ＴＮディスプレイに比較して、この種のＳＴＮディスプレイは、電気光学特性の格別に良好な急峻性、およびこれに伴う、良好なコントラスト値の点で、およびまたコントラストの格別に小さい角度依存性の点で、際立っている。比較的低温において、格別に短いスィッチング時間を有するＳＴＮディスプレイは特に重要である。従来技術によって短いスィッチング時間を得るためには、粘度、特に液晶混合物の粘度を、液晶成分の通常の最適組合わせによって、およびまた場合により、比較的高い蒸気圧を有するモノトロピック添加剤を使用して最適化していた。しかしながら、達成されたスィッチング時間は、あらゆる用途に適するものではなかった。
より短いスィッチング時間はまた、ＳＴＮディスプレイのＬＣ層の厚さを減少させることにより、およびまたより大きい複屈折Δｎを有する液晶混合物の使用によって達成することができる。
しかしながら、これらのより短いスィッチング時間に係わる試みは、このような液晶混合物があらゆる用途に対して適当ではないことから、依然として完了していない。
ヨーロッパ特許EP0,366,985には、４−アルキル−4′−アルコキシビシクロヘキシル化合物の使用に基づく、180°のツィスト角を有する比較的短いスィッチング時間を有するＳＴＮディスプレイが開示されている。しかしながら、これらのスィッチング時間にはまだ改善の余地がある。
ＳＴＮディスプレイにはまた、大きいマルチプレックスキャパシティ、小さいしきい電圧および急峻な特性曲線が要求される。
しかしながら、誘電性および弾性物性などの種々の材料パラメーターが相反する影響を及ぼすことから、前記物性の全部を同時に得ることはできない。
従って、短いスィッチング時間を有し、同時に広い動作温度範囲、高い特性曲線急峻性、コントラストの良好な視角依存性および小さいしきい電圧を有する改良されたＳＴＮディスプレイに対する多大の要求が継続している。
本発明の目的は、前記欠点を小さい程度でのみ有するか、または全く有しておらず、同時に、非常に有用な総合的性質を有するＳＴＮディスプレイを提供することにある。
本発明により、下記式Ｉ１、Ｉ２、II１およびII２から選択される化合物の１種または２種以上を含有するネマティック液晶混合物を使用すると、この目的を達成することができることが見出された：
0003674709.tif 000002
各式中、R3およびR4はそれぞれ独立して、Ｃ原子１〜８個を有するアルキルである；
0003674709.tif 000003
式中、R1はＣ原子１〜８個を有するアルキルまたはアルコキシである；
0003674709.tif 000004
式中R2は、８個までのＣ原子を有するアルケニルまたはオキサアルキルである。
本発明のネマティック液晶混合物は好ましくは、少なくとも60℃のネマティック相範囲、35mPa.sより大きくない粘度および少なくとも＋１の誘電異方性を有する（これらの化合物の誘電異方性および当該ネマティック液晶混合物に関連するパラメーターは20℃の温度に基づくものである）。
従って、本発明はまた、
フレームとともに、セルを形成している２枚の面平行の外側基板、
セル中に存在する正の誘電異方性を有するネマティック液晶混合物、
上記外側基板の内側上に積重されている配向層を備えた電極層、
上記外側基板の表面の分子の長軸と外側基板との間の約１度〜30度のプレチルト角および
100〜600°の値を有する配向層から配向層までのセル内の液晶混合物のツィスト角、
を有し、上記ネマティック液晶混合物が、
ａ）＋1.5より大きい誘電異方性を有する化合物の１種または２種以上を含有する液晶成分Ａを20〜90重量％含有し、
ｂ）−1.5〜＋1.5の誘電異方性を有する化合物の１種または２種以上を含有する液晶成分Ｂを10〜65重量％含有し、
ｃ）−1.5以下の誘電異方性を有する化合物の１種または２種以上を含有する液晶成分Ｃを０〜20重量％含有し、およびまた
ｄ）層厚さ（面平行外側基板の隔たり）とカイラルネマティック液晶混合物のナチュラルピッチとの比が約0.2〜1.3であるような量の光学活性成分Ｄを含有し、かつまた当該ネマティック液晶混合物が少なくとも60℃のネマティック相範囲、35mPa.sより大きくない粘度および少なくとも＋１の誘電異方性を有する（これらの化合物の誘電異方性および当該ネマティック液晶混合物に関連するパラメーターは20℃の温度に基づくものである）、ＳＴＮディスプレイに関するものであり、このＳＴＮディスプレイは、上記成分Ｂが、下記式Ｉ１および（または）Ｉ２で表わされる化合物の少なくとも１種を含有しており：
0003674709.tif 000005
各式中、R3およびR4はそれぞれ独立して、Ｃ原子１〜８個を有するアルキルである；
および（または）
上記成分Ａが、下記式II１および（または）III１で表わされる化合物の少なくとも１種を含有している：
0003674709.tif 000006
式中、R1はＣ原子１〜８個を有するアルキルまたはアルコキシである；
0003674709.tif 000007
式中R2は、８個までのＣ原子を有するアルケニルまたはオキサアルキルである、
ことを特徴とするものである。
好ましくは、成分Ｂは式Ｉ１および(または)Ｉ２で表わされる化合物の少なくとも１種を含有し、および（または）成分Ａは下記式IIおよびIIIで表わされる化合物を含有する：
0003674709.tif 000008
各式中、
Ｒは、12個までのＣ原子を有するアルキル、アルコキシ、オキサアルキル、アルケニルまたはアルケニルオキシであり、
0003674709.tif 000009
はそれぞれ独立して、
0003674709.tif 000010
または
0003674709.tif 000011
であり、
L1〜L6はそれぞれ独立して、ＨまたはＦであり、
Z1は、-COO-、-CH2CH2-または単結合であり、
Z2は、-COO-、-CH2CH2-、
0003674709.tif 000012
または単結合であり、
Ｑは、CF2、OCF2、CFH、OCFHまたは単結合であり、
Ｙは、ＦまたはＣｌであり、
ｍは、１または２であり、そして
ｎは、０または１である。
成分Ａは特に、下記式IIａ〜IIｄおよび（または）式IIIａ〜IIIｈから選択される：
0003674709.tif 000013
0003674709.tif 000014
各式中、Ｒ、L1、L3およびＱは前記の意味を有する。
好ましくは、成分Ｂは、IV〜Ｖからなる群から選択される化合物の１種または２種以上を含有する：
0003674709.tif 000015
式中、R5およびR6はＲに係わる前記意味を有し、そして
0003674709.tif 000016
L1は式IIまたは式IIIに係わる前記意味を有し、そしてZ3は-COO-、-CH2CH2-、-CH=CH-または単結合であり、Z4は-COO-または単結合である。
特に好適な態様において、成分Ｂは少なくとも１種の式Ｉ１で表わされる化合物および少なくとも１種の下記式Ｖ１：
0003674709.tif 000017
式中、R5およびR6はそれぞれ独立して、Ｃ原子１〜８個を有するアルキルであり、
L0はＨまたはＦであり、そして
ｋおよびｌはそれぞれ独立して、０または１であり、
特に、L0はＦであり、そしてｋはｌであり、そしてｎは０であり、そして（または）
で表わされる化合物および（または）式Ｖ１において、L0はＨであり、ｋは０であり、そしてｎは０または１である化合物を含有する。
好ましくは、成分Ｂは式Ｉ１ａで表わされる化合物を含有する：
0003674709.tif 000018
式中、ｏおよびｐはそれぞれ、０〜７の整数であり、そしてｏ＋ｐの合計は１〜７の整数である。
本発明はまた、相当する液晶混合物に関する。
本発明のもう一つの態様は、下記式Ｉ１、Ｉ２、II１および(または)III１で表わされる化合物を、ＳＴＮディスプレイのスイッチング時間および（または）電気光学急峻性の改良に使用することにある：
0003674709.tif 000019
0003674709.tif 000020
各式中、R1、R2、R3およびR4は前記意味を有する。
式Ｉ１、Ｉ２、II１およびIII１で表わされる化合物は一部が公知であり、そして一部は新規である。従って、本発明はまた、以下に示すこれらの新規化合物に関する：
ａ）式Ｉ２ａにおいて、ｑ＋ｖの合計が０または１である化合物；
ｂ）式II１ａで表わされる2′−フルオロ−４−シアノビフェニル化合物：
0003674709.tif 000021
式中、Q1はＯ、CH2または単結合である。
本発明のもう一つの態様は、少なくとも２種の式Ｉ１およびＩ２で表わされる化合物の組成物をＳＴＮディスプレイのスイッチング時間の改良に使用することにある：
0003674709.tif 000022
式中、R1、R2、L0、ｋおよびｌは前記意味を有する。
本発明はまた、式Ｉで表わされる2′−フルオロ−４−シアノビフェニル化合物の改良された製造方法に関し、この改良は、式Ａ：
0003674709.tif 000023
式中、R1は前記意味を有する、
で表わされる化合物を、触媒量のホスフィンリガンドに結合した遷移金属の存在の下に、式Ｂ：
0003674709.tif 000024
式中、HalはClまたはBrである、
で表わされるｐ−ハロゲンベンゾニトリル化合物と反応させることからなる。
式Ｉ１、Ｉ２、II、II１、IIIおよびIII１で表わされる各化合物および本発明によるＳＴＮディスプレイに使用できるその他の化合物は、公知であるか、または公知化合物と同様にして製造することができる。
式Ｉ１で表わされる化合物は、日本国公開特許出願JP60-1857-Aから公知であり；式Ｉ１で表わされる化合物は、DE29277277から一部が公知であり；式II１で表わされる化合物は、J. E. Fearon等によるMol. Cryst. Liq. Cryst. 1985, Vol. 124, 89〜103頁から一部が公知であり；式III１で表わされる化合物は、DE3732284から公知であり；そして式Ｖ１で表わされる化合物は、ドイツ国公開特許出願DE2933563およびDE3211306から公知であるが、これらの刊行物の中で、これらの化合物を使用することによってＳＦＡのスイッチング時間および急峻性が改良されることを示唆しているものはない。
本発明の混合物は、大きいマルチプレックス比、広い動作温度範囲、小さいしきい電圧（３ボルト以下、好ましくは1.25〜2.80ボルト、特に1.60〜2.20ボルト）および急峻な特性曲線を有するＳＴＮディスプレイの実現を可能にする。
式Ｉ１、Ｉ２、II１およびIII１で表わされる化合物は、
改良されたＳＴＮ組成物に、特に高い透明点を付与する；式Ｉ１およびII２で表わされる化合物は、低い回転粘性率値を有し、従って短いスイッチング時間を導き；式Ｉ２およびIII１で表わされる化合物は、大きい弾性率比（K3／K1）値を有し、従って大きい急峻性を導く。
本発明による混合物は、0.120より大きい、好ましくは0.130〜0.170、特に0.130〜0.160の光学異方性(Δｎ)を有する。
本発明による混合物は好ましくは、下記群から選択される三環を有する式IIIで表わされる化合物の１種または２種以上を含有する：
0003674709.tif 000025
0003674709.tif 000026
好適混合物は、式Ｉ１、Ｉ２、II１、III１、IIａ、IIｂ、IIｃ、IIｄ、IIIｂおよびIIIｃで表わされる化合物の１種または２種以上、特に１種または２種以上の式IIIｂで表わされる化合物および２〜４種の式Ｉ１／Ｉ２で表わされる化合物および１〜３種の式IIｂおよびIIｃから選択される化合物を含有する。
本発明に従い使用することができる好適液晶混合物は、グループＡからの１種または２種以上の化合物を、好ましくは20％〜90％の割合で、特に好ましくは35％〜80％の割合で含有する。グループＡからのこれらの化合物またはこの化合物は、＋８より大きい（好ましくは＋12より大きい）誘電異方性を有し、本発明のLC混合物の成分Ａを構成する。
好適なグループＡは、下記群から選択される追加の化合物を包含する：
0003674709.tif 000027
各式中、Ｒは前記意味を有し、
Q1は式
0003674709.tif 000028
または
0003674709.tif 000029
であり、
Z1は
0003674709.tif 000030
単結合、-CH2CH2-、-CO-O-または-O-CO-であり、そして
0003674709.tif 000031
は、
0003674709.tif 000032
または
0003674709.tif 000033
である。
好ましくは本発明の混合物は、式ＡＩで表わされる化合物の１種または２種以上を、５〜50％の範囲で含有する。式ＡＩにおいて、Z1が単結合、-CH2CH2-または-CO-O-を表わす化合物が好適であり、特に下記の化合物が好ましい：
0003674709.tif 000034
また、下記の化合物も好適である：
0003674709.tif 000035
グループＡは好ましくは、式II１、III１、IIｂ１〜IIｃ１から選択される化合物の１種または２種以上および場合によりまた、式IIｃ２で表わされる化合物の１種または２種以上を包含する。
好ましくは、本発明の混合物は、高い透明点を有する極性化合物の１種または２種以上をまた含有し、この種の化合物は例えば、下記の化合物から選択される：
0003674709.tif 000036
上記４種の化合物において、1,4−フェニレン環はまた、下記化合物のように１個のフッ素原子によりラテラルに置換されていてもよい：
0003674709.tif 000037
0003674709.tif 000038
高い透明点を有する、これらの極性化合物は好ましくは、２〜25％の範囲で使用される。
もう一つの好適態様において、本発明の混合物は非常に大きい誘電異方性を有する化合物の１種または２種以上を含有する。このような化合物は好ましくは、２〜50％の範囲で使用される。この種の好適化合物は式Ｉ、IIｃ２およびIIｊ１で表わされる化合物である。
好適液晶混合物はグループＢからの化合物の２種または３種以上を、好ましくは10％〜40％の割合で含有する。グループＢからのこれらの化合物またはこの化合物は、＜150mPa.sの小さい回転粘性率値（γ1）を有するか、または120°よりも高い透明点を有しており、かつまた誘電的にニュートラルであるか（（Δε）＜２）または中程度の極性（＋２〜＋10、好ましくは＋４〜＋８のΔε）を有し、本発明のLC混合物の成分Ｂを構成する。
好ましくは、成分Ｂは式Ｉ１および式Ｉ２で表わされる化合物に加えて、好ましくは二環を有する下記式IV１〜IV８からなる群から選択される化合物の１種または２種以上を含有し：
0003674709.tif 000039
各式中、R5およびR6はＲについて上記した意味を有する、
および(または)三環を有する式IV９〜IV25からなる群から選択される化合物の１種または２種以上を含有し：
0003674709.tif 000040
0003674709.tif 000041
0003674709.tif 000042
各式中、R5およびR6は前記意味を有し、IV９〜IV18およびIV22およびIV23中に存在する1,4−フェニレン基はそれぞれ相互に独立して、また置換基として１個または２個以上のフッ素を有していてもよい、
および（または）式IV26〜IV31からなる群から選択される化合物の１種または２種以上を含有する：
0003674709.tif 000043
0003674709.tif 000044
（各式中、R5およびR6は上記の意味を有し、IV26〜IV31中に存在する1,4−フェニレン基はそれぞれ相互に独立して、また置換基として１個または２個以上のフッ素を有していてもよい）。
本発明のLC混合物はまた、光学活性成分Ｃを含有し、この成分の含有量はカイラルネマティック液晶混合物のナチュラルピッチと層厚さ（面平行担持基板の隔たり）との比が所望のツィスト角に適する0.2より大きくなるような量である。
適当なドーピング剤は広く種々の公知カイラル物質および市販のドーピング剤、例えばコレステリルノナノエート、Ｓ811(E. Merck, Darmstadt, FRG）およびCB15（BDH, Poole, UK）から選択することができる。その選択にはそれ自体制限はない。
好ましくは、本発明の混合物は下記式Ｂ１Ｉ〜Ｂ１IVで表わされる化合物からなるグループＢ１からの化合物の１種または２種以上：
0003674709.tif 000045
各式中、R5およびR6はそれぞれ相互に独立して、Ｒについて定義したとおりであり、Z2は-CH2CH2-、-CO-O-、-O-CO-または単結合であり、そしてＢは
0003674709.tif 000046
または
0003674709.tif 000047
である、
および（または）式Ｂ１Ｖ〜Ｂ１VIIで表わされる化合物からなるグループＢ２から選択される化合物の少なくとも１種：
0003674709.tif 000048
各式中、R5はＲについて定義されているとおりであり、Z0は-CH2CH2-または単結合であり、そしてQ2は
0003674709.tif 000049
または
0003674709.tif 000050
であり、
ここで、ｎは１〜９であり、ＸはCNまたはＦであり、そしてＹはＨまたはＦであり、
および（または）式ＢVIII、ＢIXおよびＢＸで表わされる化合物からなるグループＢ３から選択される成分の少なくとも１種：
0003674709.tif 000051
各式中、R5およびR6はそれぞれ相互に独立して、Ｒについて定義したとおりであり、ＸはClまたはＦであり、そして
0003674709.tif 000052
は
0003674709.tif 000053
または
0003674709.tif 000054
、好ましくは
0003674709.tif 000055
である、を含有する。
もう一つの好適な態様において、本発明のLC混合物は、式Ｔ１およびＴ２で表わされる化合物からなるグループＴから選択される化合物の１種または２種以上を含有する：
0003674709.tif 000056
各式中、Q3は
0003674709.tif 000057
または
0003674709.tif 000058
であり、
0003674709.tif 000059
は
0003674709.tif 000060
または
0003674709.tif 000061
、好ましくは
0003674709.tif 000062
であり、L3〜L6、ＱおよびＹは式IIIで表わされる化合物について定義したとおりである。
R9およびR10それぞれ相互に独立して、それぞれＲであり、
ＸはＦ、ClまたはOCF3であり、そして
Z0は-COO-、-CH2CH2-または単結合である。
グループＴからの成分（１種または２種以上）の割合は好ましくは、５％〜30％、特に５％〜20％である。
好ましくは、成分Ｂは、Ｘ〜XIIからなる群から選択される化合物の１種または２種以上を含有する：
0003674709.tif 000063
各式中、R9およびR10は前記意味を有し、特にR2はＣ原子１〜４個、最も好ましくはＣ原子１個または２個を有するアルキルであり、そしてR3はＣ原子１〜４個、最も好ましくはＣ原子１個または２個を有するアルコキシである。
グループＢ１からの成分（１種または２種以上）の割合は好ましくは、10％〜50％、特に好ましくは約15％〜40％である。式Ｂ１IIIおよび式Ｂ１IVで表わされる化合物は好適である。式Ｂ１IIIで表わされる特に好適な化合物は下記付属式で表わされる化合物である：
0003674709.tif 000064
各式中、R11はCH3-(CH2)n-O-、トランス-H-(CH2)r-CH=CH-(CH2CH2)s-CH2O-またはトランス-H-(CH2)r-CH=CH-(CH2CH2)s-であり、
R12はCH3-(CH2)t-であり、特にR11はCH3-(CH2)n-O-であり、ここでｎは０〜４の整数であり、そしてｔは０〜４の整数であり、
ｎは０〜８であり、
ｔは０〜８である。
さらにまた好ましい化合物には、下記の付属式で表わされる化合物がある：
0003674709.tif 000065
式中、R11およびR12は前記定義のとおりである）。
前記付属式の式Ｂ１IIIで表わされる化合物の割合は好ましくは、約５％〜45％、特に好ましくは約10％〜35％である。式Ｂ１IVで表わされる特に好適な化合物は、下記付属式で表わされる化合物である：
0003674709.tif 000066
式中、R13はCH3-(CH2)n-O-またはトランス-H-(CH2)r-CH=CH-(CH2CH2)s-CH2O-であり、そしてR14はCH3-(CH2)t-であり、ここでｎは１、２、３または４であり、ｒは０、１、２または３であり、ｓは０または１であり、そしてｔは１、２、３または４である。
式Ｂ１IVで表わされる、これらの化合物またはこの化合物の割合は好ましくは、約５％〜40％、特に好ましくは約10％〜35％である。
特に好適な態様において、本発明の混合物は同時に、式Ｂ１IIIで表わされる化合物と式Ｂ１IVで表わされる化合物とを含有し、その総合割合はグループＢ１の成分に係わる総合割合に従う。
式Ｂ１Ｉで表わされる化合物および式Ｂ１IIIで表わされる化合物が存在する場合に、R5およびR6は好ましくは、それぞれ相互に独立して、Ｃ原子１〜７個を有するｎ−アルキルまたはＣ原子３〜７個を有する（トランス）−ｎ−アルケニルである。Z2は好ましくは、単結合である。ＢＩは特に好適である。
さらにまた、本発明の好適混合物は、式Ｂ１IVにおいて、
0003674709.tif 000067
が、
0003674709.tif 000068
または
0003674709.tif 000069
であり、そしてR5およびR6は前記の好適な意味の一つを有し、特に好ましくはＣ原子１〜７個を有するｎ−アルキルである化合物の１種または２種以上を含有する。
全部の場合に、その総合割合はグループＢ１の成分の総合割合に従う。
グループＢ２の化合物の割合は好ましくは、約10％〜45％、特に好ましくは10％〜20％である。Ｂ１Ｖ〜Ｂ１VIIに係わる割合(好適範囲）は下記のとおりである：
Ｂ１Ｖ：約10％〜30％、好ましくは10％〜15％；
Ｂ１VIおよびＢ１VIIの合計：約10％〜25％、好ましくは10％〜20％。
グループＢ２の好適化合物を以下に挙げる：
0003674709.tif 000070
R5は好ましくは、Ｃ原子１〜７個を有するｎ−アルキルまたはＣ原子３〜７個を有する（トランス）−ｎ−アルケニルであり、Z0は好ましくは単結合である。R6は好ましくは、Ｒについて前記した好適意味を有するか、またはフッ素である。Ｙは好ましくは、フッ素である。
本発明による混合物は好ましくは、Ｂ１Ｖ３、Ｂ１VI１およびＢ１VII１からなる群から選択される化合物の１種または２種以上を、約10〜35％の総合割合で含有する。
特に好ましい態様において、本発明による混合物は、Ｂ１Ｖ３、Ｂ１VI１、Ｂ１VII１およびＢ１Ｖ２(Ｒ＝Ｆ)以外に、末端がフッ素化されている化合物、例えば下記の群から選択される化合物をさらに含有する：
0003674709.tif 000071
0003674709.tif 000072
各式中、Ｒは好ましくは、Ｃ原子１〜７個を有するｎ−アルキルまたはＣ原子３〜７個を有する（トランス）−ｎ−アルケニルであり、ｘは１または２であり、ｙは０または１であり、そしてＹはＨまたはＦである。
末端がいずれもフッ素置換されている化合物の総割合は、好ましくは約５％〜65％、特に約15％〜40％である。
グループＢ３からの化合物の割合は好ましくは、約10％〜30％、特に好ましくは約10％〜20％である。R2は好ましくは、それぞれＣ原子１〜９個を有するｎ−アルキルまたはｎ−アルコキシである。しかしながら、アルケニルまたはアルケニルオキシ基を含有する類似化合物を使用することもできる。式ＢVIIIで表わされる化合物が好適である。
本発明の混合物は好ましくは、式Ｉ１で表わされる化合物および（または）式Ｉ２で表わされる化合物およびまたグループＢ１、Ｂ２およびＢ３の少なくとも１種からの化合物を含有する。これらは好ましくは、Ｂ１からの化合物の１種または２種以上およびグループＢ２および（または）グループＢ３からの化合物の１種または２種以上を含有する。
式Ｉ１で表わされる化合物の少なくとも１種および式Ｉ２で表わされる化合物の少なくとも２種を含有する、本発明による混合物は特に好ましい。
式Ｉ１で表わされる化合物および式Ｉ２で表わされる化合物の割合は好ましくは、約10％〜45％、特に15％〜40％である。
式Ｉ１で表わされる化合物の割合は好ましくは、５％〜20％、特に８％〜18％である。式Ｉ２で表わされる化合物の割合は好ましくは、２％〜30％、特に５％〜25％である。
成分Ｃの化合物の割合は好ましくは、約０％〜20％、特に約０％〜10％である。当業者は、所望のしきい電圧を得るために、この割合を容易に調節することができ、原則として、Δε＜−1.5である慣用の液晶化合物をいずれも使用することができる。
特に好適な態様において、本発明による混合物は好ましくは、−２より小さい誘電異方性を有する化合物（成分Ｃ）の１種または２種以上を含有する。この種の化合物、例えばDE-OS3,231,707またはDE-OS3,407,013に記載されているような、構造
0003674709.tif 000073
を有するシクロヘキサン誘導体または2,3−ジシアノハイドロキノン誘導体は公知である。
しかしながら、構造要素2,3−ジフルオロ−1,4−フェニレンを含有する化合物、例えばDE-OS3,807,801、同3,807,861、同3,807,863、同3,807,864または同3,807,908に記載の化合物を選択すると好ましい。特に好適な化合物は、国際特許出願PCT／DE 88／00133に記載されているような、このような構造要素を有するトラン化合物、特に下記式で表わされる化合物である：
0003674709.tif 000074
（各式中、R15およびR16はそれぞれ相互に独立して、好ましくはＣ原子１〜７個を有するｎ−アルキルまたはＣ原子３〜７個を有するｎ−アルケニルであり、そしてZ0は-CH2CH2-または単結合である）。
特に好適な化合物にはまた下記式で表わされるフェニルシクロヘキシルカルボキシレート化合物がる：
0003674709.tif 000075
請求の範囲１〜６の少なくとも一つに記載のディスプレイは、その成分ＣがＶ〜IXからなる群から選択される化合物の１種または２種以上を含有する：
0003674709.tif 000076
各式中、R2およびR3は前記意味を有し、そしてｓは０または１である。
好適成分Ｂは、Ｘａ〜XIIａからなる群から選択される化合物の１種または２種以上を含有する：
0003674709.tif 000077
各式中、alkylおよびalkoxyは、Ｃ原子１〜７個を有するアルキルおよびアルコキシを表わす。
成分Ｃは特に、特性曲線の急峻性を改良をもたらす。
特に好適な態様において、混合物は約５％〜35％、特に好ましくは約10％〜20％の液晶トラン化合物を含有する。これらの化合物は、より小さいセル厚さ（約５〜６μm)での操作を可能にし、このようなセル厚さはスイッチング時間を格別に短縮する。特に好適なトラン化合物を以下に示す：
0003674709.tif 000078
上記式において、R9は好ましくは、Ｃ原子１〜７個を有するｎ−アルキルであり、
Z0は-CH2CH2-または単結合であり、
0003674709.tif 000079
は
0003674709.tif 000080
または
0003674709.tif 000081
、好ましくは
0003674709.tif 000082
であり、
Q3は
0003674709.tif 000083
または
0003674709.tif 000084
であり、
ここでR10はそれぞれＣ原子１〜７個を有するｎ−アルキルまたはｎ−アルコキシ、あるいはそれぞれＣ原子３〜７個を有するｎ−アルケニルまたはｎ−アルケニルオキシである。
好ましくは、成分Ａは下記式Ｔ１ｂで表わされる化合物の１種または２種以上を含有する：
0003674709.tif 000085
式中、R11は-CnH2n+1,-OCnH2n+1,
0003674709.tif 000086
または
0003674709.tif 000087
であり、
ｎは１〜15の整数であり、
L3〜L6はそれぞれ相互に独立して、ＨまたはＦであり、そして
ＸはＦ、ClまたはOCF3である。
好適態様において、本発明のネマティック混合物は下記の成分を含有する：
５〜25％の式Ｉ１で表わされる化合物の１種または２種以上；
20〜35％の式Ｘ、XI、XIIおよびＴ１ｂから選択される化合物の２種または３種以上；
10〜30％の式IIａで表わされる化合物の２種または３種以上。
これらの混合物は、100msよりも短い、非常に短いスイッチング時間、1.07〜1.15の急峻性、0.160〜0.180の複屈折および2.0〜2.5ボルトのしきい電圧を示す。
これらの混合物は、その各画素が垂直方向周波数方式（orthogonal row wave form）によりアドレスされる高度マルチプレックス駆動ＳＴＮ−ディスプレイ［例えば、アクティブアドレッシング（Active AddressingTM）、T. H. Scheffer等によるDisplays, Vol. 14(2), 1993, 74〜83頁］に特に適している。
もう一つの特に好ましい態様において、この混合物は下記の成分を含有する：
１−シアノ−トランス−1,4−シクロヘキシレン基または2,3−ジフルオロ−1,4−フェニレン基を有する化合物の１種または２種以上を含有する成分Ｃ；
式ＡIIIまたは式ＡＶで表わされる化合物の少なくとも２種；
式ＡIIIで表わされる化合物および式ＡＶで表わされる化合物；
下記群からの化合物の少なくとも１種：
0003674709.tif 000088
0003674709.tif 000089
（各式中、alkylはＣ原子２〜７個を有する直鎖状アルキル基であり、そしてＸはＨまたはＦである）；
Ｒがトランス−アルケニル基またはトランス−アルケニルオキシ基である化合物の１種または２種以上；
下記群からの化合物の１種または２種以上、ただしこれらの化合物の割合は０％〜25％、好ましくは約５％〜15％である：
0003674709.tif 000090
（各式中、R5およびR6は成分Ｂの場合について前記した好適意味を有し、そして２個の1,4−フェニレン基のうちの１個はまたフッ素により置換されていてもよい）。
もう一つの特に好ましい態様において、この混合物は下記の成分を含有する：
式IIIｄ、IIIｂ、IIIｉおよびIIIｐから選択される化合物の１種または２種以上、特に１種、２種、３種または４種；
式IIｂ１、IIｃ１またはIIｃ２から選択される化合物の少なくとも２種；
式Ｂ１IVで表わされる化合物の１種または２種以上；
式Ｔ１またはＴ２で表わされる化合物の１種または２種以上；
あるいは下記群から選択される化合物の１種または２種以上：
0003674709.tif 000091
（各式中、R2およびR3は式IIIで表わされる化合物について定義されているとおりである）。
一般に、成分Ｂは３〜10種、好ましくは４〜９種の相違する化合物を含有する。
好適態様において、成分Ｂは基本的に、下記の成分からなる：
式Ｉ１および（または）式Ｉ２で表わされる化合物の少なくとも１種；
式IV２、IV６、IV８、IV11、IV14、IV17、IV23、IV26、IV31、Ｖ１、ＢVIII、ＸおよびXIから選択される化合物の少なくとも１種、特に下記群から選択される化合物の少なくとも１種：
0003674709.tif 000092
0003674709.tif 000093
成分Ｂは好ましくは、３〜10種の化合物からなり、特に式Ｉ１で表わされる化合物の１種、２種または３種を、５〜60％、特に15％〜55％の割合で含有し、および（または）
10〜40％、特に15％〜30％の式Ｉ２で表わされる化合物の１種、２種または３種、およびまた
０〜45％、特に５〜30％の、少なくとも１種のECCP-nm；
０〜60％、特に10〜50％の、少なくとも１種のPCH-nOm；
０〜25％、特に１〜20％の、少なくとも１種のPTP-nOm；
０〜70％、特に15〜60％の、少なくとも１種のCPTP-nOm；
０〜20％、特に１〜15％の、少なくとも１種のBCH-nm；
０〜15％、特に５〜10％の、少なくとも１種のCCP-nm；
０〜40％、特に５〜30％の、少なくとも１種のCP-nmF；
０〜20％、特に１〜15％の、D-nOmおよびCP-nmから選択される化合物の少なくとも１種；
０〜20％、特に３〜17％の、少なくとも１種、好ましくは１種または２種のPYP-nm；
０〜20％、特に５〜16％の、少なくとも１種、好ましくは１種、２種または３種のCBC-nm、CBC-nmFおよびCCPC-nmから選択される化合物；
からなる。
一般に、成分Ａは２〜９種、好ましくは４〜７種の化合物からなる。好適態様において、成分Ａは基本的に、式II１、III１、IIａ、IIｂ、IIｃ、IIｈ、IIｊ、IIIｂ、IIIｃにおいて、ＱがOCF2である化合物、式IIIｄｍにおいて、Ｑが単結合である化合物、式IIIｈにおいて、Ｑが単結合である化合物、式IIIｆにおいて、ＱがOCF2である化合物、および式Ｔ１ｂで表わされる化合物から選択される化合物の少なくとも１種、特に下記の式で表わされる化合物から選択される化合物の少なくとも１種を含有する：
0003674709.tif 000094
0003674709.tif 000095
成分Ａは好ましくは、下記の化合物からなる：
20％〜100％、特に25％〜80％のPCH-nおよびＫ３ｎから選択される化合物の少なくとも１種；
０％〜40％、特に15％〜25％の式B-nO.FNで表わされる化合物の少なくとも１種；
10％〜60％、特に15％〜40％のCCP-nOCF3およびCP-nOCF3から選択される化合物の少なくとも１種；
０％〜25％、特に５％〜25％のCCP-nV-OTおよびCCP-nE3OCF3から選択される化合物の少なくとも１種；
０％〜50％、特に５％〜30％のMenN、ME-nN.FおよびHP-nN.Fから選択される化合物の少なくとも１種；
０％〜30％、特に５％〜25％の少なくとも１種のPTP-nOF；
０％〜50％、特に10％〜25％の少なくとも１種のCPTP-nOCF3；
０％〜30％、特に５％〜25％の少なくとも１種のPYP-nF；
０％〜60％、特に10％〜25％のBCH-nF.F、ECCP-nF.FおよびECCP-nFから選択される化合物の少なくとも１種；および
０％〜20％、特に５％〜15％の少なくとも１種のECCP-n。
好ましくは、成分Ｂは少なくとも１種の式Ｉ１で表わされる化合物および少なくとも１種のトラン誘導体を含有し、特にトラン誘導体１部に対して２〜0.5部の式Ｉ１で表わされる化合物を含有する。
好適態様において、成分Ｂは基本的に下記の化合物からなる：
５％〜60％、特に15％〜55％の式Ｉ１で表わされる化合物の少なくとも１種；
０％〜20％、特に５％〜18％の少なくとも１種のPTP-nOm；
１％〜70％、特に15％〜60％の少なくとも１種のCPTP-nOm；および
０％〜60％、特に５％〜30％の他のニュートラル化合物、特にPCH-nOm、BCH-nOmおよびCP-nmFから選択される化合物の少なくとも１種。
偏光子、電極基板およびそれぞれそこに隣接している液晶分子の好適配向（ディレクター）が通常、一方の電極と他方の電極との間で、160°〜720°の数値で相互にねじれているように処理されている表面を有する電極からの本発明による液晶表示素子の構造は、この種の表示素子に慣用の構造に相当する。220°〜270°のツィスト角を有するディスプレイは好適である。本明細書において、慣用の構造の用語は、広い意味で使用されており、またスーパーツィストセル、特にマトリックス表示素子から誘導されるものおよび修正されたものの全部を包含するものとする。２枚の支持基板の表面チルト角は同一であっても、または相違していてもよい。同一のチルト角が好適である。
しかしながら、本発明による表示素子とねじれネマティックセルに基づく従来慣用の表示素子との相違点は、その液晶層における液晶成分の選択にある。
本発明に従い使用することができる液晶混合物は、それ自体慣用の方法で製造される。一般に、比較的少量で使用される成分の所望量を基本成分を構成する成分中に、有利には高められた温度で溶解させる。成分の有機溶剤、例えばアセトン、クロロホルムまたはメタノール中の溶液を混合し、次いで混合後に、例えば蒸留により溶剤を再除去することもできる。
誘電体はまた、当業者に公知であって、刊行物に記載されている追加の添加剤を含有することができる。例えば、０〜15％の多色性染料を添加することができる。
追加の技術を使用することなく、当業者は前記の説明を使用して、本発明をその全体にわたり利用することができるものと信じる。従って、好適な特定の態様は単に説明のためのものであって、これらの記載はいずれの点でも制限しようとするものではない。
本明細書全体にわたり引用されている、全部の出願、特許および刊行物の記載の全部およびまた下記の相当するヨーロッパ特許出願の記載の全部を引用してここに組入れる：
EP 93112879.7    1993年８月11日出願
EP 93113898.6    1993年８月31日出願
EP 93118378.4    1993年11月12日出願
EP 94103199.9    1994年３月３日出願。
下記の例は、本発明を説明しようとするものであって、制限しようとするものではない。
略語は下記の意味を有するものとする：
0003674709.tif 000096
ＳＦＡはマルチプレックス動作でアドレスされる（マルチプレックス比：１：240、バイアス：１：15）。
本明細書全体にわたり、温度はいずれも℃で示されている。パーセンテージは重量パーセントである。スイッチング時間および粘度に関する数値は20℃における数値である。
本特許出願および下記の例において、LC化合物の化学構造はいずれも、以下に示されているように、化学式中にその変形が頭文字で示されている。残基CnH2n+1およびCmH2m+1はいずれも、ｎ個またはｍ個の炭素原子をそれぞれ有する直鎖状アルキル基である。表Ｂのコードは自明である。表Ａにおいて、幹構造に関わる頭文字のみが示されている。完全化合物では、この頭文字の後にダッシュが示されており、置換基R1、R2、L1およびL2に関するコードは下記のとおりである：
0003674709.tif 000097
0003674709.tif 000098
0003674709.tif 000099
0003674709.tif 000100
0003674709.tif 000101
0003674709.tif 000102
例１
下記の非カイラル性基材混合物：
0003674709.tif 000103
からなり、かつまた0.61％の
0003674709.tif 000104
によりドーピングされており、下記の物性：
0003674709.tif 000105
を有する液晶媒体を含有し、
0003674709.tif 000106
のパラメーターを有するＳＴＮディスプレイは、下記のスイッチングパラメーターを示す：
0003674709.tif 000107
例２
下記の非カイラル性基材混合物：
0003674709.tif 000108
からなり、かつまた0.61％のS-811によりドーピングされており、下記の物性
0003674709.tif 000109
を有する液晶媒体を含有する、例１に記載のＳＴＮディスプレイは、下記のスイッチングパラメーターを示す：
0003674709.tif 000110
例３
下記の非カイラル性基材混合物：
0003674709.tif 000111
からなり、かつまた0.61％のS-811によりドーピングされており、下記の物性：
0003674709.tif 000112
を有する液晶媒体を含有する、例１に記載のＳＴＮディスプレイは、下記のスイッチングパラメーターを示す：
0003674709.tif 000113
例４
下記の非カイラル性基材混合物：
0003674709.tif 000114
からなり、かつまた0．82％のS-811によりドーピングされており、下記の物性：
0003674709.tif 000115
を有する液晶媒体を含有する、例１に記載のＳＴＮディスプレイは、下記のスイッチングパラメーターを示す：
0003674709.tif 000116
例５
下記の非カイラル性基材混合物：
0003674709.tif 000117
からなり、かつまた0.78％のS-811によりドーピングされており、下記の物性：
0003674709.tif 000118
を有する液晶媒体を含有する、例１に記載のＳＴＮディスプレイは、下記のスイッチングパラメーターを示す：
0003674709.tif 000119
例６
下記の非カイラル性基材混合物：
0003674709.tif 000120
からなり、かつまた0.79％のS-811によりドーピングされており、下記の物性：
0003674709.tif 000121
を有する液晶媒体を含有する、例１に記載のＳＴＮディスプレイは、下記のスイッチングパラメーターを示す：
0003674709.tif 000122
例７
下記の非カイラル性基材混合物：
0003674709.tif 000123
からなり、かつまた0.61％のS-811によりドーピングされており、下記の物性：
0003674709.tif 000124
を有する液晶媒体を含有する、例１に記載のＳＴＮディスプレイは、下記のスイッチングパラメーターを示す：
0003674709.tif 000125
例８
下記の非カイラル性基材混合物：
0003674709.tif 000126
からなり、かつまた0.61％のS-811によりドーピングされており、下記の物性：
0003674709.tif 000127
を有する液晶媒体を含有する、例１に記載のＳＴＮディスプレイは、下記のスイッチングパラメーターを示す：
0003674709.tif 000128
例９
下記の非カイラル性基材混合物：
0003674709.tif 000129
からなり、かつまた0.61％のS-811によりドーピングされており、下記の物性：
0003674709.tif 000130
を有する液晶媒体を含有する、例１に記載のＳＴＮディスプレイは、下記のスイッチングパラメーターを示す：
0003674709.tif 000131
例10
下記の非カイラル性基材混合物：
0003674709.tif 000132
からなり、かつまた0.61％のS-811によりドーピングされており、下記の物性：
0003674709.tif 000133
を有する液晶媒体を含有する、例１に記載のＳＴＮディスプレイは、下記のスイッチングパラメーターを示す：
0003674709.tif 000134
例11
下記の非カイラル性基材混合物：
0003674709.tif 000135
からなり、かつまた0.61％のS-811によりドーピングされており、下記の物性：
0003674709.tif 000136
を有する液晶媒体を含有する、例１に記載のＳＴＮディスプレイは、下記のスイッチングパラメーターを示す：
0003674709.tif 000137
例12
下記の非カイラル性基材混合物：
0003674709.tif 000138
からなり、かつまた0.61％のS-811によりドーピングされており、下記の物性：
0003674709.tif 000139
を有する液晶媒体を含有する、例１に記載のＳＴＮディスプレイは、下記のスイッチングパラメーターを示す：
0003674709.tif 000140
例13
下記の非カイラル性基材混合物：
0003674709.tif 000141
からなり、かつまた0.61％のS-811によりドーピングされており、下記の物性：
0003674709.tif 000142
を有する液晶媒体を含有する、例１に記載のＳＴＮディスプレイは、下記のスイッチングパラメーターを示す：
0003674709.tif 000143
例14
下記の非カイラル性基材混合物：
0003674709.tif 000144
からなり、かつまた0.61％のS-811によりドーピングされており、下記の物性：
0003674709.tif 000145
を有する液晶媒体を含有する、例１に記載のＳＴＮディスプレイは、下記のスイッチングパラメーターを示す：
0003674709.tif 000146
例15
下記の非カイラル性基材混合物：
0003674709.tif 000147
からなり、かつまた0.61％のS-811によりドーピングされており、下記の物性：
0003674709.tif 000148
を有する液晶媒体を含有しており、下記のパラメーター：
0003674709.tif 000149
を有するＳＴＮディスプレイは、下記のスイッチングパラメーターを示す：
0003674709.tif 000150
比較例１
0003674709.tif 000151
からなり、かつまた0.61％のS-811によりドーピングされており、下記の物性：
0003674709.tif 000152
を有する液晶媒体を含有する、例８に記載のＳＴＮディスプレイは、下記のスイッチングパラメーターを示す：
0003674709.tif 000153
この比較は、式Ｉ１で表わされるビシクロヘキサニル化合物および(または)式Ｉ２で表わされるシクロヘキシルビフェニル化合物の使用により、スイッチング時間を格別に改善できることを明確に示している。
例16
下記の非カイラル性基材：
0003674709.tif 000154
からなり、かつまたS-811によりドーピングされており、下記の物性：
0003674709.tif 000155
を有する液晶媒体を含有する、例１に記載のＳＴＮディスプレイは、下記のスイッチングパラメーターを示す：
0003674709.tif 000156
比較例２
下記の非カイラル性基材：
0003674709.tif 000157
からなり、かつまたS-811によりドーピングされており、下記の物性：
0003674709.tif 000158
を有する液晶媒体を含有する、例16に記載のＳＴＮディスプレイは、下記の特性を示す：
0003674709.tif 000159
例17
下記の非カイラル性基材混合物：
0003674709.tif 000160
からなり、かつまたS-811によりドーピングされており、下記の物性：
0003674709.tif 000161
を有する液晶媒体を含有し、下記のパラメーター：
0003674709.tif 000162
を有するＳＴＮディスプレイは、下記のスイッチング特性を示す：
0003674709.tif 000163
例18
下記の非カイラル性基材混合物：
0003674709.tif 000164
からなり、かつまたS-811によりドーピングされており、下記の物性：
0003674709.tif 000165
を有する液晶媒体を含有する、例17に記載のＳＴＮディスプレイは、下記のスイッチング特性を示す：
0003674709.tif 000166
例19
0003674709.tif 000167
の製造
４−ブロモベンゾニトリル0.3モル、２−フルオロ−４−メトキシフェニルホウ酸0.33モル、トルエン75ml、エタノール350ml、２ｍ炭酸ナトリウム溶液490mlおよびテトラキス(トリフェニル(ホスフィン))パラジウム(Ｏ)9.1ｇの混合物を、還流の下に3.5時間、加熱する。慣用の仕上げ処理に付し、次いでエタノールから結晶化させた後に、純粋な生成物が得られる、K 82 N(45.3)I。
同様にして、下記の化合物が得られる：
0003674709.tif 000168
0003674709.tif 000169
0003674709.tif 000170
例20
下記の非カイラル性基材混合物：
0003674709.tif 000171
からなり、かつまた0.61％のS-811によりドーピングされており、下記の物性：
0003674709.tif 000172
を有する液晶媒体を含有し、下記のパラメーター：
0003674709.tif 000173
を有するＳＴＮディスプレイは、下記のスイッチングパラメーターを示す：
0003674709.tif 000174
例21
下記の非カイラル性基材混合物：
0003674709.tif 000175
からなり、かつまた0.61％のS-811によりドーピングされており、下記の物性：
0003674709.tif 000176
を有する液晶媒体を含有する、例20に記載のＳＴＮディスプレイは、下記のスイッチングパラメーターを示す：
0003674709.tif 000177
例22
下記の非カイラル性基材混合物：
0003674709.tif 000178
からなり、かつまた0.61％のS-811によりドーピングされており、下記の物性：
0003674709.tif 000179
を有する液晶媒体を含有する、例20に記載のＳＴＮディスプレイは、下記のスイッチングパラメーターを示す：
0003674709.tif 000180
例23
下記の非カイラル性基材混合物：
0003674709.tif 000181
からなり、かつまた0.61％のS-811によりドーピングされており、下記の物性：
0003674709.tif 000182
を有する液晶媒体を含有する、例20に記載のＳＴＮディスプレイは、下記のスイッチングパラメーターを示す：
0003674709.tif 000183
比較例３
0003674709.tif 000184
からなり、かつまた0.61％のS-811によりドーピングされており、下記の物性：
0003674709.tif 000185
を有する液晶媒体を含有する、例20に記載のＳＴＮディスプレイは、下記のスイッチングパラメーターを示す：
0003674709.tif 000186
この比較は、シアノフェニルベンゾエート化合物(ME-nN.F）の代りに、ラテラルにフッ素置換されているシアノビフェニル化合物(B-nO.FN）を使用すると、さらに良好な急峻性および(または)さらに短いスイッチング時間が得られることを明確に証明している。
例24
下記の非カイラル性基材：
0003674709.tif 000187
からなり、かつまた0.85％のS-811によりドーピングされており、下記の物性：
0003674709.tif 000188
を有する液晶媒体を含有し、下記のパラメーター：
0003674709.tif 000189
を有するＳＴＮディスプレイは、下記のスイッチング特性を示す：
0003674709.tif 000190
比較例４
下記の非カイラル性基材：
0003674709.tif 000191
からなり、かつまた0.86％のS-811によりドーピングされており、下記の物性：
0003674709.tif 000192
を有する液晶媒体を含有する、例24に記載のＳＴＮディスプレイは、下記のスイッチング特性を示す：
0003674709.tif 000193
この比較は、B-nO.FNの使用によって、スイッチング時間および急峻性が改良できることを明確に証明している。
例25
下記の非カイラル性基材：
0003674709.tif 000194
からなり、かつまた0.75％のS-811によりドーピングされており、下記の物性：
0003674709.tif 000195
を有する液晶媒体を含有する、例20に記載のＳＴＮディスプレイは、下記のスイッチング特性を示す：
0003674709.tif 000196
比較例５
下記の非カイラル性基材：
0003674709.tif 000197
からなり、かつまた0.73％のS-811によりドーピングされており、下記の物性：
0003674709.tif 000198
を有する液晶媒体を含有する、例25に記載のＳＴＮディスプレイは、下記のスイッチング特性を示す：
0003674709.tif 000199
例26
下記の非カイラル性基材：
0003674709.tif 000200
からなり、かつまたS-811によりドーピングされており、下記の物性：
0003674709.tif 000201
を有する液晶媒体を含有する、例20に記載のＳＴＮディスプレイは、下記のスイッチングパラメーターを示す：
0003674709.tif 000202
比較例６
下記の非カイラル性基材：
0003674709.tif 000203
からなり、かつまたS-811によりドーピングされており、下記の物性：
0003674709.tif 000204
を有する液晶媒体を含有する、例26に記載のＳＴＮディスプレイは、下記のスイッチングパラメーターを示す：
0003674709.tif 000205
例27
下記の非カイラル性基材：
0003674709.tif 000206
からなり、かつまたS-811によりドーピングされており、下記の物性：
0003674709.tif 000207
を有する液晶媒体を含有する、例20に記載のＳＴＮディスプレイは、下記のスイッチング特性を示す：
0003674709.tif 000208
例28
下記の非カイラル性基材混合物：
0003674709.tif 000209
からなり、かつまた0.95％のS-811によりドーピングされており、下記の物性：
0003674709.tif 000210
を有する液晶媒体を含有し、下記のパラメーター：
0003674709.tif 000211
を有するＳＴＮディスプレイは、下記のスイッチングパラメーターを示す：
0003674709.tif 000212
例29
下記の非カイラル性基材混合物：
0003674709.tif 000213
からなり、かつまた0.97％のS-811によりドーピングされており、下記の物性：
0003674709.tif 000214
を有する液晶媒体を含有する、例28に記載のＳＴＮディスプレイは、下記のスイッチングパラメーターを示す：
0003674709.tif 000215
例30
下記の非カイラル性基材混合物：
0003674709.tif 000216
からなり、かつまた0.92％のS-811によりドーピングされており、下記の物性：
0003674709.tif 000217
を有する液晶媒体を含有する、例28に記載のＳＴＮディスプレイは、下記のスイッチングパラメーターを示す：
0003674709.tif 000218
例31
下記の非カイラル性基材混合物：
0003674709.tif 000219
からなり、かつまた0.92％のS-811によりドーピングされており、下記の物性：
0003674709.tif 000220
を有する液晶媒体を含有している例28に記載のＳＴＮディスプレイであって、5.9μmのセル間隔を有するＳＴＮディスプレイは、下記のスイッチングパラメーターを示す：
0003674709.tif 000221
例32
下記の非カイラル性基材混合物：
0003674709.tif 000222
からなり、かつまた0.85％のS-811によりドーピングされており、下記の物性：
0003674709.tif 000223
を有する液晶媒体を含有する、例28に記載のＳＴＮディスプレイであって、6.3μmのセル間隔を有するＳＴＮディスプレイは、下記のスイッチングパラメーターを示す：
0003674709.tif 000224
例33
下記の非カイラル性基材混合物：
0003674709.tif 000225
からなり、かつまた0.86％のS-811によりドーピングされており、下記の物性：
0003674709.tif 000226
を有する液晶媒体を含有する、例28に記載のＳＴＮディスプレイであって、6.3μmのセル間隔を有するＳＴＮディスプレイは、下記のスイッチングパラメーターを示す：
0003674709.tif 000227
例34
下記の非カイラル性基材混合物：
0003674709.tif 000228
からなり、かつまた0.86％のS-811によりドーピングされており、下記の物性：
0003674709.tif 000229
を有する液晶媒体を含有する、例28に記載のＳＴＮディスプレイであって、6.3μmのセル間隔を有するＳＴＮディスプレイは、下記のスイッチングパラメーターを示す：
0003674709.tif 000230
例35
下記の非カイラル性基材混合物：
0003674709.tif 000231
からなり、かつまた0.86％のS-811によりドーピングされており、下記の物性：
0003674709.tif 000232
を有する液晶媒体を含有する、例28に記載のＳＴＮディスプレイであって、6.3μmのセル間隔を有するＳＴＮディスプレイは、下記のスイッチングパラメーターを示す：
0003674709.tif 000233
比較例７
0003674709.tif 000234
からなり、かつまた0.86％のS-811によりドーピングされており、下記の物性：
0003674709.tif 000235
を有する液晶媒体を含有する、例35に記載のＳＴＮディスプレイは、下記のスイッチングパラメーターを示す：
0003674709.tif 000236
この比較は、式Ｉ１で表わされるビシクロヘキサニル化合物および(または)式Ｉ２で表わされるフェニルビシクロヘキシルカルボキシレート化合物を使用すると、スイッチング時間が格別に改良されることを明確に証明している。
例36
0003674709.tif 000237
の非カイラル性基材からなり、かつまたS-811によりドーピングされており、下記の物性：
0003674709.tif 000238
を有する液晶媒体を含有する、例28に記載のＳＴＮディスプレイは、下記のスイッチング特性を示す：
0003674709.tif 000239
比較例８
下記の非カイラル性基材：
0003674709.tif 000240
からなり、かつまたS-811によりドーピングされており、下記の物性：
0003674709.tif 000241
を有する液晶媒体を含有する、例28に記載のＳＴＮディスプレイは、下記の特性を示す：
0003674709.tif 000242
比較例９
下記の非カイラル性基材：
0003674709.tif 000243
からなり、かつまたS-811によりドーピングされており、
0003674709.tif 000244
を有する液晶媒体を含有する、例28に記載のＳＴＮディスプレイは、下記の特性を示す：
0003674709.tif 000245
例37
下記の非カイラル性基材：
0003674709.tif 000246
からなり、かつまたS-811によりドーピングされており、下記の物性：
0003674709.tif 000247
を有する液晶媒体を含有する、例28に記載のＳＴＮディスプレイであって、ｄ＝８μmを有するＳＴＮディスプレイは、下記のスイッチング特性を示す：
0003674709.tif 000248
例38
下記の非カイラル性基材：
0003674709.tif 000249
からなり、かつまたS-811によりドーピングされており、下記の物性：
0003674709.tif 000250
を有する液晶媒体を含有する、例１に記載のＳＴＮディスプレイは、下記のスイッチング特性を示す：
0003674709.tif 000251
例39
下記の非カイラル性基材：
0003674709.tif 000252
からなり、かつまたS-811によりドーピングされており、下記の物性：
0003674709.tif 000253
を有する液晶媒体を含有する、例１に記載のＳＴＮディスプレイは、下記のスイッチング特性を示す：
0003674709.tif 000254
例40
下記の非カイラル性基材：
0003674709.tif 000255
からなり、かつまたS-811によりドーピングされており、下記の物性：
0003674709.tif 000256
を有する液晶媒体を含有する、例１に記載のＳＴＮディスプレイは、下記のスイッチング特性を示す：
0003674709.tif 000257
比較例10
下記の非カイラル性基材：
0003674709.tif 000258
からなり、かつまたS-811によりドーピングされており、下記の物性：
0003674709.tif 000259
を有する液晶媒体を含有する、例１に記載のＳＴＮディスプレイは、下記のスイッチング特性を示す：
0003674709.tif 000260
この比較は、CCP-nOCF3の代りに、CCP-nV-OTまたはCCP-nE3OCF3(例38〜40）を使用すると、電気光学的急峻性(V90/V10)が格別に改良されることを証明している。
例41
下記の非カイラル性基材：
0003674709.tif 000261
からなり、かつまたS-811によりドーピングされており、下記の物性：
0003674709.tif 000262
を有する液晶媒体を含有する、例１に記載のＳＴＮディスプレイは、下記のスイッチング特性を示す：
0003674709.tif 000263
例42
下記の非カイラル性基材：
0003674709.tif 000264
からなり、かつまたS-811によりドーピングされており、下記の物性：
0003674709.tif 000265
を有する液晶媒体を含有する、例１に記載のＳＴＮディスプレイは、下記のスイッチング特性を示す：
0003674709.tif 000266
例43
下記の非カイラル性基材：
0003674709.tif 000267
からなり、かつまたS-811によりドーピングされており、下記の物性：
0003674709.tif 000268
を有する液晶媒体を含有する、例１に記載のＳＴＮディスプレイは、下記のスイッチング特性を示す：
0003674709.tif 000269
例44
下記の非カイラル性基材：
0003674709.tif 000270
からなり、かつまたS-811によりドーピングされており、下記の物性：
0003674709.tif 000271
を有する液晶媒体を含有する、例17に記載のＳＴＮディスプレイは、下記のスイッチング特性を示す：
0003674709.tif 000272
例45
下記の非カイラル性基材：
0003674709.tif 000273
からなり、かつまたS-811によりドーピングされており、下記の物性：
0003674709.tif 000274
を有する液晶媒体を含有する、例17に記載のＳＴＮディスプレイは、下記のスイッチング特性を示す：
0003674709.tif 000275
例46
下記の非カイラル性基材：
0003674709.tif 000276
からなり、かつまたS-811によりドーピングされており、下記の物性：
0003674709.tif 000277
を有する液晶媒体を含有する、例17に記載のＳＴＮディスプレイは、下記のスイッチング特性を示す：
0003674709.tif 000278
例47
下記の非カイラル性基材：
0003674709.tif 000279
からなり、かつまたS-811によりドーピングされており、下記の物性：
0003674709.tif 000280
を有する液晶媒体を含有する、例17に記載のＳＴＮディスプレイは、下記のスイッチング特性を示す：
0003674709.tif 000281
例48
下記の非カイラル性基材：
0003674709.tif 000282
からなり、かつまたS-811によりドーピングされており、下記の物性：
0003674709.tif 000283
を有する液晶媒体を含有する、例17に記載のＳＴＮディスプレイは、下記のスイッチング特性を示す：
0003674709.tif 000284
例49
下記の非カイラル性基材：
0003674709.tif 000285
からなり、かつまたS-811によりドーピングされており、下記の物性：
0003674709.tif 000286
を有する液晶媒体を含有する、例17に記載のＳＴＮディスプレイは、下記のスイッチング特性を示す：
0003674709.tif 000287
例50
下記の非カイラル性基材：
0003674709.tif 000288
からなり、かつまたS-811によりドーピングされており、下記の物性：
0003674709.tif 000289
を有する液晶媒体を含有する、例１に記載のＳＴＮディスプレイは、下記のスイッチング特性を示す：
0003674709.tif 000290
例51
下記の非カイラル性基材：
0003674709.tif 000291
からなり、かつまたS-811によりドーピングされており、下記の物性：
0003674709.tif 000292
を有する液晶媒体を含有する、例１に記載のＳＴＮディスプレイは、下記のスイッチング特性を示す：
0003674709.tif 000293
例52
下記の非カイラル性基材：
0003674709.tif 000294
からなり、かつまたS-811によりドーピングされており、下記の物性：
0003674709.tif 000295
を有する液晶媒体を含有する、例51に記載のＳＴＮディスプレイは、下記のスイッチング特性を示す：
0003674709.tif 000296
例53
下記の非カイラル性基材：
0003674709.tif 000297
からなり、かつまたS-811によりドーピングされており、下記の物性：
0003674709.tif 000298
を有する液晶媒体を含有する、例51に記載のＳＴＮディスプレイは、下記のスイッチング特性を示す：
0003674709.tif 000299
例54
下記の非カイラル性基材：
0003674709.tif 000300
からなり、かつまたS-811によりドーピングされており、下記の物性：
0003674709.tif 000301
を有する液晶媒体を含有する、例51に記載のＳＴＮディスプレイは、下記のスイッチング特性を示す：
0003674709.tif 000302
例55
下記の非カイラル性基材：
0003674709.tif 000303
からなり、かつまたS-811によりドーピングされており、下記の物性：
0003674709.tif 000304
を有する液晶媒体を含有する、例51に記載のＳＴＮディスプレイは、下記のスイッチング特性を示す：
0003674709.tif 000305
例56
下記の非カイラル性基材：
0003674709.tif 000306
からなり、かつまたS-811によりドーピングされており、下記の物性：
0003674709.tif 000307
を有する液晶媒体を含有する、例51に記載のＳＴＮディスプレイは、下記のスイッチング特性を示す：
0003674709.tif 000308
例57
下記の非カイラル性基材：
0003674709.tif 000309
からなり、かつまたS-811によりドーピングされており、下記の物性：
0003674709.tif 000310
を有する液晶媒体を含有する、例51に記載のＳＴＮディスプレイは、下記のスイッチング特性を示す：
0003674709.tif 000311
例58
下記の非カイラル性基材：
0003674709.tif 000312
からなり、かつまたS-811によりドーピングされており、下記の物性：
0003674709.tif 000313
を有する液晶媒体を含有する、例１に記載のＳＴＮディスプレイであって、ｄ＝7.5μmを有するＳＴＮディスプレイは、下記のスイッチング特性を示す：
0003674709.tif 000314
例59
下記の非カイラル性基材：
0003674709.tif 000315
からなり、かつまたS-811によりドーピングされており、下記の物性：
0003674709.tif 000316
を有する液晶媒体を含有する、例58に記載のＳＴＮディスプレイは、下記のスイッチング特性を示す：
0003674709.tif 000317
例60
下記の非カイラル性基材：
0003674709.tif 000318
からなり、かつまたS-811によりドーピングされており、下記の物性：
0003674709.tif 000319
を有する液晶媒体を含有する、例１に記載のＳＴＮディスプレイであって、ｄ＝5.2μmを有するＳＴＮディスプレイは、下記のスイッチング特性を示す：
0003674709.tif 000320
例61
下記の非カイラル性基材：
0003674709.tif 000321
からなり、かつまたS-811によりドーピングされており、下記の物性：
0003674709.tif 000322
を有する液晶媒体を含有する、例60に記載のＳＴＮディスプレイは、下記のスイッチング特性を示す：
0003674709.tif 000323
例62
下記の非カイラル性基材：
0003674709.tif 000324
からなり、かつまたS-811によりドーピングされており、下記の物性：
0003674709.tif 000325
を有する液晶媒体を含有する、例１に記載のＳＴＮディスプレイは、下記のスイッチング特性を示す：
0003674709.tif 000326
例63
下記の非カイラル性基材：
0003674709.tif 000327
からなり、かつまたS-811によりドーピングされており、下記の物性：
0003674709.tif 000328
を有する液晶媒体を含有する、例１に記載のＳＴＮディスプレイは、下記のスイッチング特性を示す：
0003674709.tif 000329
例64
下記の非カイラル性基材：
0003674709.tif 000330
からなり、かつまたS-811によりドーピングされており、下記の物性：
0003674709.tif 000331
を有する液晶媒体を含有する、例51に記載のＳＴＮディスプレイは、下記のスイッチング特性を示す：
0003674709.tif 000332
例65
下記の非カイラル性基材：
0003674709.tif 000333
からなり、かつまたS-811によりドーピングされており、下記の物性：
0003674709.tif 000334
を有する液晶媒体を含有する、例１に記載のＳＴＮディスプレイであって、6.56μmのセル間隔を有するＳＴＮディスプレイは、下記のスイッチング特性を示す：
0003674709.tif 000335
例66
下記の非カイラル性基材：
0003674709.tif 000336
からなり、かつまたS-811によりドーピングされており、下記の物性：
0003674709.tif 000337
を有する液晶媒体を含有する、例17に記載のＳＴＮディスプレイは、下記のスイッチング特性を示す：
0003674709.tif 000338
例67
下記のパラメーター：
0003674709.tif 000339
を有する、EP0366985の例１に記載のＳＴＮディスプレイにおいて、液晶媒体として、9.8％のトランス,トランス−４−メトキシ−4′−プロピルシクロヘキシル−シクロヘキサン(CCH-301)の代りに、トランス,トランス−４−メチル−4′−プロピルシクロヘキシル−シクロヘキサン(CCH-31)を使用した媒体を用いた。得られるディスプレイの特性を表１で比較する。
0003674709.tif 000340
この比較は、約10％のCCH-301の代りに約10％のCCH-31を使用することのみによって、その他の重要な性質を悪化させることなく、スイッチング時間の改良が得られることを証明している。